(57)【要約】【課題】耐圧性を向上させると共に、缶内圧が異常に上昇してバックリングが発生しても、ブローオフが起きるのを防止することができる包装容器用蓋を提供する。【解決手段】包装容器用蓋１において、アルミニウム合金板の圧延方向と４５°の角度で蓋１の中心Ｏを通る仮想線Ｌ１、Ｌ２に対し、この仮想線Ｌ１、Ｌ２上での外周端部のパネルハイトＨをＨ４５とし、圧延方向と９０°の角度および圧延方向と平行な角度で蓋１の中心Ｏを通る仮想線Ｘ、Ｙに対し、この仮想線Ｘ、Ｙ上での外周端部のパネルハイトＨをＨ９０としたときに、Ｈ４５＞Ｈ９０を満足し、かつ、圧延方向と４５°の角度における仮想線Ｌ１、Ｌ２上での外周端部から、圧延方向と９０°の角度および圧延方向と平行な角度における仮想線Ｘ、Ｙ上での外周端部へ向かい、パネルハイトＨが連続的に低くなるように形成されていることを特徴とする。【選択図】図１
2008273537.tif 000002
【特許請求の範囲】
【請求項１】
アルミニウム合金板より製造された略円板状のパネル部の外周端部に、カウンタシンクが形成された包装容器用蓋において、
前記アルミニウム合金板の圧延方向と４５°の角度で蓋の中心を通る仮想線に対し、この仮想線上での前記外周端部のパネルハイトをＨ４５とし、圧延方向と９０°の角度および圧延方向と平行な角度で蓋の中心を通る仮想線に対し、この仮想線上での前記外周端部のパネルハイトをＨ９０としたときに、
Ｈ４５＞Ｈ９０を満足し、かつ、
前記圧延方向と４５°の角度における仮想線上での外周端部から、前記圧延方向と９０°の角度および圧延方向と平行な角度における仮想線上での外周端部へ向かい、パネルハイトが連続的に低くなるように形成されていることを特徴とする包装容器用蓋。
【請求項２】
前記カウンタシンクにおけるパネルハイトが、１．８５〜３．０ｍｍであることを特徴とする請求項１に記載の包装容器用蓋。
【請求項３】
前記パネルハイトＨ４５および前記パネルハイトＨ９０の比率（Ｈ４５／Ｈ９０）が、１．０５〜１．３３であることを特徴とする請求項１または請求項２に記載の包装容器用蓋。
【請求項４】
前記アルミニウム合金板は、Ｍｇ：２〜６質量％を含むことを特徴とする請求項１ないし請求項３のいずれか一項に記載の包装容器用蓋。
【発明の詳細な説明】
【技術分野】
【０００１】
本発明は、包装容器（缶容器）の蓋として用いられる包装容器用蓋に係り、特に、缶内圧が高い正内圧缶（陽圧缶）に使用される包装容器用蓋に関するものである。
【背景技術】
【０００２】
従来から、炭酸飲料やビール等の発泡性飲料を内容物とする飲料缶、あるいは、内容物の充填時に液体窒素を滴下した飲料缶のような缶内圧の高い正内圧缶（陽圧缶）においては、製缶の際の経済性や省資源の観点から、強度を維持して、缶容器の板厚をできるだけ薄くして使用材料を減らすような努力が図られている。また、缶容器の端板部となる蓋（以下、適宜、缶蓋という）の部分についても同様な使用材料の削減が図られている。
【０００３】
しかし、このように蓋の使用材料を削減する場合、金属板の板厚を薄くすればその分だけ蓋の耐圧強度が低下する。ここで、ビールや炭酸飲料等を内容物とする内圧の高い飲料缶では、高い缶内圧により蓋の周辺部分が反転してパネル部が缶外方に膨出する、所謂バックリングという現象が起きることがある（詳細は後述する）。そして、蓋の耐圧強度が低下すると、このようなバックリングが起きやすくなり、バックリングが発生すると、缶胴と缶蓋の巻締部が破壊されて、缶蓋が缶胴から外れることで内容物が周囲に飛び散る、所謂ブローオフと呼ばれる現象が起きることがあるという問題があった。
【０００４】
このような背景の中、耐圧強度の低下を補うために、蓋の形状について、耐圧性能を高くするための様々な工夫が行われている。
【０００５】
例えば、カウンタシンクの形状において、カウンタシンクを構成する第２の湾曲部分の第２半径および中央板の高さ（パネルハイト）を所定に規定することで、強度を高めた薄板金製蓋や、座屈を生じることなしに、所定形状の強化環状溝（カウンタシンク）を有することで耐バックリング性の向上を図った耐圧容器用の端壁の製造方法について開示されている（例えば、特許文献１、２参照）。
【０００６】
また、中央パネルの周縁部に、内側垂直壁、低壁部、強化環状溝、チャックウォールを備えることで、耐バックリング性を改善した耐圧容器用端壁や、強化用の環状溝の底壁部の曲率半径を小さくすることで、耐バックリング性を向上させた耐圧缶用蓋や、周辺シーミングパネルと、円錐台形状の壁と、アンティービーキングビート（カウンタシンク）と、環状壁（パネル壁）と、センタパネルとを備え、アンティービーキングビートを所定の形状とすることで、耐久性を向上させた缶端等が開示されている（例えば、特許文献３〜５参照）。
【０００７】
ところで、蓋の主材料として使用する金属板については、従来、強度、耐食性、成形性の観点から、Ａｌ−Ｍｇ系のＪＩＳ−５０５２、５０８２、５１８２等のアルミニウム合金板が一般的に用いられており、特にビールや炭酸飲料等を内容物とする内圧の高い飲料缶の缶蓋では、耐圧強度の観点から高強度のＪＩＳ−５１８２材が多く用いられている。しかし、そのような缶蓋用のアルミニウム合金板は、圧延されていることで強度の異方性が大きくなっており、金属板の圧延方向（圧延方向に対して０°方向）やそれと直交する方向（圧延方向に対して９０°方向）の強度に比べて、４５°方向（圧延方向に対して４５°方向）の強度が小さくなっている。そこで、このような缶蓋用のアルミニウム合金板を製造する段階で、強度の異方性をできるだけ少なくするような工夫が従来から行われている。
【０００８】
このように、使用する金属板の強度の異方性を少なくすることで、耐圧強度を向上させる技術として、例えば、圧延方向に対し直角な方向の平均結晶粒径や板表面における金属間化合物の数を規定することで、強度異方性を少なくしたアルミニウム合金硬質板や、焼付塗装板の機械的性質の異方性を、圧延方向に対し、０°と４５°方向での耐力の差で所定以下とし、また、０°方向の耐力を所定に規定することで、内圧による亀裂を発生しにくくしたキャンエンド用Ａｌ合金焼付塗装板について開示されている（例えば、特許文献６、７参照）。
【特許文献１】特開昭６０−１８３３５３号公報（第１頁左下欄５行目〜１４行目、図１）
【特許文献２】特開平２−１９２８３７号公報（第２頁右上欄１行目〜左下欄８行目）
【特許文献３】実開平２−１３１９３１号公報（第４頁１２行目〜１７行目、第１図）
【特許文献４】特開平３−２７５４４３号公報（第２頁右下欄８行目〜第３頁左上欄１９行目、第４図）
【特許文献５】特表平３−５０３１４０号公報（第５頁左下欄１７行目〜右下欄１６行目、図１８）
【特許文献６】特開平５−５１４９号公報（段落００１４〜００１７）
【特許文献７】特開平９−２５６０９７号公報（段落０００７、０００８）
【発明の開示】
【発明が解決しようとする課題】
【０００９】
しかしながら、従来の包装容器用蓋においては、以下に示す問題があった。
前記したように、耐圧性を高くするために耐圧性能の高い形状に蓋を成形したり、耐圧強度の高いアルミニウム合金板を使用して蓋を製造したりしても、何らかの原因（例えば、夏場の自動車内のダッシュボードで飲料缶が異常な高温に曝される等）によって缶内圧が異常に高くなると、前記したバックリングが起きることがあり、このバックリングにより、ブローオフが起きる場合があった。そして、このようなバックリングが起きる際には、金属板の強度異方性を少なくしている場合であっても、金属板の圧延方向に対して４５°方向からバックリングが発生しやすい傾向にあることには変わりはない。
【００１０】
すなわち、前記したバックリングは、異常に高くなった缶内圧が、蓋に内側から作用することで、カウンタシンク（環状溝）の溝底を突き上げるようにチャックウォール部（後述する図１参照）が上方に反転し、パネル部が缶外方に膨出するようにして起こるが、このようなバックリングの発生時には、蓋の周辺部分（チャックウォール部や環状溝やパネル部の外周部分）に起きる変形（角だし変形）が、強度が小さく変形しやすいライン、すなわち、金属板の圧延方向と４５°の角度で蓋の中心を通る仮想線上（後述する図１参照）（以下、適宜、圧延方向に対して４５°方向という）の部分に集中して起きる。そして、図３（ａ）、（ｂ）に示すように、強度が小さく変形しやすいラインを山折りの屈曲線として、缶外方に突出した角出し部１０が蓋１の周辺部分で形成される（ここでは、図３（ａ）、（ｂ）では、圧延方向に対して４５°方向に角出し部１０が形成されたものとして示す）。
【００１１】
このように、蓋１の中心を通って圧延方向と４５°の方向に延びる仮想線上の部分に変形が集中して、該仮想線に沿って蓋１の周辺部分に角出し部１０が形成され、この角出し部１０によって引っ張られる状態で、チャックウォール部に続く巻締部の缶蓋側（カバーフック）と缶胴側（ボディフック）の係合状態が引き延ばされる。そして、図４に示すように、缶胴と缶蓋（蓋１）の巻締部が破壊されて蓋１が缶胴から外れ、ブローオフの発生に至ることがある。
【００１２】
具体的には、最初に角出し変形が生じた後に、さらに圧力を加え続けると、最初に生じた角出し部１０はさらに高く突き出すように変形するが、その角出し部１０の周辺部分は元の形状にとどまるため角出し部１０の成長を拘束することになり、角出し部１０とその周囲に引張り応力が作用し、場合によっては素材（金属板）の破断あるいはブローオフを生じさせる。ここで、圧延方向と９０°あるいは圧延方向と平行な、素材強度が高い方向の蓋１の周辺部分から最初の角出し変形が生じた場合、引き続き圧力が増加した場合にも、最初の角出し部１０は、隣接する圧延方向と４５°方向の部分より素材強度が高いため、前記の破断あるいはブローオフが生じにくい。これに対して、圧延方向と４５°の素材強度が低い方向の蓋１の周辺部分から最初の角出し部１０が生じた場合、引き続き圧力が作用すると、角出し変形部は以降の変形に対して、隣接する強度がより高い部分からの変形の拘束を受けることになり、角出し部１０やチャックウォール部の引張り応力が増大して、巻き締め部の破断あるいはブローオフが生じやすくなる。特に、材料合理化のために金属板を薄肉化した上に、巻締部の幅（高さ）を通常よりも小さくした、所謂ミディシームやミニシームと呼ばれる巻締部の場合には、ブローオフ現象が起こりやすいという問題がある。
【００１３】
本発明は、前記問題点を解決するためになされたものであり、その目的は、耐圧性を向上させると共に、缶内圧が異常に上昇してバックリングが発生しても、ブローオフが起きるのを防止することができる包装容器用蓋を提供することにある。
【課題を解決するための手段】
【００１４】
本願発明者等が鋭意研究した結果、これらの問題を解決させるため、アルミニウム合金板の圧延方向に対して４５°方向のパネルハイトと、圧延方向に対して９０°方向および圧延方向に対して平行方向のパネルハイトとを所定の関係に規定することで、圧延方向に対して４５°方向の強度が小さく変形しやすい蓋の周辺部分に角出し部が形成されないように、角出し部の方向（角出し方向）を制御できることを見出した。なお、パネルハイトとは、カウンタシンクの底部分と、パネル中央部の間の高さの差を意味する（後述する図１（ｃ）参照）。
【００１５】
すなわち、前記課題を解決するため、本発明に係る包装容器用蓋は、アルミニウム合金板より製造された略円板状のパネル部の外周端部に、カウンタシンクが形成された包装容器用蓋において、前記アルミニウム合金板の圧延方向と４５°の角度で蓋の中心を通る仮想線に対し、この仮想線上での前記外周端部のパネルハイトをＨ４５とし、圧延方向と９０°の角度および圧延方向と平行な角度で蓋の中心を通る仮想線に対し、この仮想線上での前記外周端部のパネルハイトをＨ９０としたときに、Ｈ４５＞Ｈ９０を満足し、かつ、前記圧延方向と４５°の角度における仮想線上での外周端部から、前記圧延方向と９０°の角度および圧延方向と平行な角度における仮想線上での外周端部へ向かい、パネルハイトが連続的に低くなるように形成されていることを特徴とする。
【００１６】
このような構成によれば、耐圧性が向上し、また、バックリングの発生時に、アルミニウム合金板の圧延方向に対して４５°方向の強度が小さく変形しやすい部分に、蓋の周辺部分に起きる角出し変形が集中することがなく、代わって圧延方向と９０°の角度および圧延方向と平行な角度において角出し変形が生じる。そのため、圧延方向に対して４５°方向の蓋の周辺部分で角だし部が形成されにくくなる。
【００１７】
本発明に係る包装容器用蓋は、前記カウンタシンクにおけるパネルハイトが、１．８５〜３．０ｍｍであることを特徴とする。
このような構成によれば、成形性を低下させることなく、蓋の耐圧強度を確保することができる。
【００１８】
本発明に係る包装容器用蓋は、前記パネルハイトＨ４５および前記パネルハイトＨ９０の比率（Ｈ４５／Ｈ９０）が、１．０５〜１．３３であることを特徴とする。
このような構成によれば、成形性を低下させることなく、耐圧性がより向上し、また、アルミニウム合金板の圧延方向に対して４５°方向の蓋の周辺部分で角だし部がより形成されにくくなる。
【００１９】
本発明に係る包装容器用蓋は、前記アルミニウム合金板が、Ｍｇ：２〜６質量％を含むことを特徴とする。
このような構成によれば、蓋の耐力が向上するため、耐圧性がさらに向上する。また、アルミニウム合金板の加工硬化性能も向上する。
【発明の効果】
【００２０】
本発明に係る包装容器用蓋によれば、圧延方向に対して４５°方向の素材強度が弱く、角出し変形しやすい部分のパネルハイトを、他の方向に比べて大きくすることで、この部分でのカウンタシンクの補強効果をより強めることができる。この補強効果により強度的に弱い圧延方向に対して４５°の方向では、角出し変形が生じにくくなり、耐圧強度を高めることができる。
【００２１】
また、パネルハイトの関係を「Ｈ４５＞Ｈ９０」としたことにより、圧延方向に対して９０°および平行な方向では、カウンタシンクの補強効果が相対的に弱められるため、結果的にこれらの方向においての角出し変形が、圧延方向に対して４５°の方向よりも生じやすくなり、これら素材強度の高い方向から角出し変形を生じさせることができ、角出し変形の方向の制御が可能となる。
【００２２】
そして、本発明による角出し方向の制御、すなわち、角出し方向を圧延方向と９０°あるいは圧延方向と平行な方向に発生させることにより、巻締部の破壊により内容物を周囲に飛散させるようなブローオフ現象が起きるのを防止することができる。
【発明を実施するための最良の形態】
【００２３】
まず、本発明に係る包装容器用蓋（以下、適宜、蓋という）について、適宜、図面を参照して説明する。
図１は、包装容器用蓋の構造を示す模式図であり、（ａ）は、蓋の上面形状を示す模式図、（ｂ）は、カウンタシンク近傍の拡大断面図、（ｃ）は、パネルハイトを示す模式図、図２は、包装容器用蓋のカウンタシンクの構造を示す模式図であり、圧延方向から見た蓋の断面模式図、図３は、蓋のバックリング状態を示す模式図であり、（ａ）は、１箇所の角出し部を形成したバックリング状態を示す模式図、（ｂ）は、蓋の全周で角だし部を形成したバックリング状態を示す模式図、図４は、包装容器がブローオフした状態を示す模式図、図５は、カウンタシンクを有する蓋の成形工程を示す模式図であり、（ａ）は、その周囲にチャックウォール部およびフランジカール部があらかじめ成形された金属板材（蓋）を金型にセットした状態を示す模式図、（ｂ）、（ｃ）は、カウンタシンクが成形される様子を示す模式図である。
【００２４】
＜蓋の形状＞
図１（ａ）、（ｂ）に示すように、蓋１は、中央部分である略円板状のパネル部２の外周端部に、下方（缶内側）に窪むように補強用のカウンタシンク（環状溝）３が形成されている。そして、カウンタシンク３の外縁に続いてチャックウォール部４が外方に傾斜して立ち上がり、このチャックウォール部４の上端はフランジカール部５の内縁曲壁部分５ａに連なっている。そして、外縁部が曲壁部分（外縁曲壁部分５ｂ）として下方内側にカールされたフランジカール部５は、図示しないが、その裏面側に有機高分子製のシール剤が塗布されてから、缶本体（缶胴）のフランジ部の上に載置されて、缶本体のフランジ部と二重巻締めされることとなる。
【００２５】
蓋１は、アルミニウム合金板より製造されるものであり、図１（ａ）、（ｃ）、図２に示すように、アルミニウム合金板の圧延方向（圧延方向に対して０°方向）と４５°の角度で蓋１の中心Ｏを通る仮想線Ｌ１、Ｌ２に対し、この仮想線Ｌ１、Ｌ２上での外周端部のパネルハイトＨをＨ４５とし、アルミニウム合金板の圧延方向と９０°の角度および圧延方向と平行な角度（圧延方向と０°の角度）で蓋１の中心Ｏを通る仮想線Ｘ、Ｙに対し、この仮想線Ｘ、Ｙ上での外周端部のパネルハイトＨをＨ９０としたときに、「Ｈ４５＞Ｈ９０」の関係を満足するものである。
【００２６】
ここで、パネルハイトＨとは、図１（ｃ）に示すように、蓋１のパネル部２の水平な箇所から、カウンタシンク３の溝の底部までの長さ、すなわち、カウンタシンク（環状溝）３の深さのことである。
【００２７】
パネルハイトＨの関係が「Ｈ４５≦Ｈ９０」であると、耐圧性の向上を図ることができない。また、バックリングの発生時に、アルミニウム合金板の圧延方向に対して４５°方向の強度が小さく変形しやすい蓋１の周辺部分に応力が集中して角だし部１０が形成され（図３（ａ）、（ｂ）参照）、ブローオフが起きやすくなる。
【００２８】
さらに、図２に示すように、圧延方向と４５°の角度における仮想線Ｌ１、Ｌ２上での外周端部から、圧延方向と９０°の角度および圧延方向と平行な角度における仮想線Ｘ、Ｙ上での外周端部へ向かい、パネルハイトＨが連続的に低くなるように形成する。
すなわち、図２に示すように、仮想線Ｌ１、Ｌ２上での外周端部のパネルハイトＨ４５から、仮想線Ｘ、Ｙ上での外周端部のパネルハイトＨ９０へ向かうにつれて、カウンタシンク３の高さ（深さ）が、連続的に低くなるものである。
【００２９】
なお、パネルハイトＨが「圧延方向と４５°の角度における仮想線Ｌ１、Ｌ２上での外周端部から、圧延方向と９０°の角度および圧延方向と平行な角度における仮想線Ｘ、Ｙ上での外周端部へ向かい」連続的に低くなるというのは、圧延方向と４５°の角度における仮想線Ｌ１、Ｌ２上での外周端部から、この外周端部に近接する（隣り合う）、圧延方向と９０°の角度および圧延方向と平行な角度における仮想線Ｘ、Ｙ上での外周端部へ向けて、パネルハイトＨが連続的に低くなるということである。
【００３０】
また、「連続的に低くなる」とは、パネルハイトＨが、徐々に低くなり、仮想線Ｌ１、Ｌ２上での外周端部から、仮想線Ｘ、Ｙ上での外周端部へ向かう途中で、パネルハイトＨが同じか、あるいは、パネルハイトＨが高くなる部分がないことをいう。なお、徐々に低くなりさえすれば、パネルハイトＨが低くなる割合は、途中で変化してもよい。
【００３１】
このように、連続的に低くなるように形成することにより、耐圧性が向上する。また、バックリングの発生時に、アルミニウム合金板の圧延方向に対して４５°方向の強度が小さく変形しやすい蓋１の周辺部分を避けて角だし部１０（図３（ａ）、（ｂ）参照）が形成されるため、ブローオフが起きにくくなる。さらに、カウンタシンク３の成形性が容易となる。パネルハイトＨの変化が不連続的に設けられた場合には、その不連続部分が、内圧作用時にバックリングの起点となり、低い圧力でバックリングが生じて、耐圧強度の低下を招く。また、パネルハイトＨの不連続は成形性にも悪影響を及ぼす。
【００３２】
ここで、カウンタシンク３におけるパネルハイトＨは、１．８５〜３．０ｍｍであることが好ましい。
すなわち、パネルハイトＨ４５が３．０ｍｍ以下、パネルハイトＨ９０が１．８５ｍｍ以上であることが好ましい。
パネルハイトＨが、１．８５ｍｍ未満では、カウンタシンク３が十分な深さ（高さ）とならず、蓋１の耐圧強度を確保することが困難となりやすい。一方、３．０ｍｍを超えると、成形性が困難となりやく、その結果、成形時の形状不良から耐圧強度の低下を招く恐れがある。
【００３３】
また、パネルハイトＨ４５およびパネルハイトＨ９０の比率（Ｈ４５／Ｈ９０）は、１．０５〜１．３３であることが好ましい。
この比率が１．０５未満では、角だし部１０の角出し方向を制御しにくく、バックリングの発生時に、アルミニウム合金板の圧延方向に対して４５°方向の強度が小さく変形しやすい蓋１の周辺部分で角だし部１０が形成されやすくなる。また、蓋１の耐圧強度を確保することが困難となりやすい。一方、１．３３を超えると、成形性が困難となりやすく、その結果、成形時の形状不良から耐圧強度の低下を招く恐れがある。
【００３４】
＜蓋の材質＞
蓋１は、従来から知られた成形金型によるプレス成形によって缶蓋用の金属板材（アルミニウム合金板）から一体成形されるものである。そして、蓋１の素材として使用されるアルミニウム合金板は、例えば、Ａｌ−Ｍｇ系のＪＩＳ−５０５２材や５１８２材のようなアルミニウム合金の圧延金属板を主材として、その少なくとも一方の面（缶内面側）に、樹脂塗料の塗装や熱可塑性樹脂フィルムのラミネートによる保護被膜を施したような、製缶分野で従来から一般的に使用されている缶蓋用のアルミニウム系金属板材である。
【００３５】
ここで、アルミニウム合金板は、Ｍｇを２〜６質量％含むことが好ましい。
Ｍｇは固溶硬化によって耐力の向上に寄与する元素である。また、アルミニウム合金板の加工硬化性能を向上させる効果もある。Ｍｇの含有量が２質量％未満では、缶内圧が高い正内圧缶用蓋の特性に必要となる耐力を得ることが困難となりやすく、また、加工硬化性能も不十分となりやすい。そのため、蓋１のリベット成形加工を行うにあたり、均一変形性能を確保しにくい。一方、Ｍｇの含有量が６質量％を超えると、耐力が過剰となり、割れやすくなるため不適である。したがって、Ｍｇを２〜６質量％含むことが好ましい。
【００３６】
＜その他＞
アルミニウム合金板の板厚は、０．２〜０．４ｍｍであることが好ましい。
板厚が０．２ｍｍ未満では、蓋１の強度を確保しにくい。一方、０．４ｍｍを超えると、包装容器用の蓋の素材としては厚くなり過ぎ、必要以上の量の素材を用いることになり、不経済である。
【００３７】
本発明に係る包装容器用蓋１は、前記したように、パネルハイトＨを所定に規定するように成形する以外は、従来公知の形状をとることができる。また、蓋の種類としては、プルオープン方式やステイオンタブ方式のイージーオープン蓋として用いることができるが、これらに限定されるものではなく、本発明の趣旨を逸脱しない範囲において、包装容器に用いられる蓋であれば、どのような種類のものであってもよい。
【００３８】
また、本発明に係る包装容器用蓋１は、リシール機能を有するボトルタイプの缶の底蓋や、ＤＩ缶等の蓋として好適に用いることができるが、これらの缶に限定されるものではなく、本発明の趣旨を逸脱しない範囲において、どのような缶に用いてもよい。
【００３９】
＜蓋の製造方法＞
本発明に係る包装容器用蓋１の製造方法は、従来の包装容器用蓋の製造に用いられていた成形金型に対し、カウンタシンク３が前記した構造となるように修正を加えて、従来から知られるプレス成形により行うことができる。
【００４０】
製造方法の一例として、まず、図５（ａ）に示すように、その周囲にチャックウォール部４およびフランジカール部５があらかじめ成形されたアルミニウム合金板（蓋）１１を成形金型にセットする。なお、平板素材（アルミニウム合金板）から、この状態までの打ち抜きおよびプレス加工は、従来から用いられている方法に従う。次に、図５（ｂ）、（ｃ）に示すように、上金型１２および下金型１３の下降によりカウンタシンク３を形成する。このような工程を用いて本発明のカウンタシンク形状を得る方法として、パネル部２の外周部の半径（パネル外周半径）であるパネルＲを、素材の方向ごとに変化させる方法が実行可能である。すなわち、圧延方向と４５°の角度における仮想線Ｌ１、Ｌ２上では、パネルＲを大きくし（図５（ｃ）参照）、圧延方向と９０°および平行な角度における仮想線Ｘ、Ｙ上ではパネルＲを小さくし（図５（ｂ）参照）、Ｌ１、Ｌ２上のパネルＲ（Ｒ４５）から、隣接するＸ、Ｙ上のパネルＲ（Ｒ９０）に向かって連続的にパネルＲを小さく変化させる。
【００４１】
こうすることにより、圧延方向と４５°の角度における仮想線Ｌ１、Ｌ２上ではパネルＲが大きくなるため、この部分での素材（アルミニウム合金板１１）に余りが生じ、余った素材はカウンタシンク形状の形成に使われるため、深いカウンタシンク形状が得られ、パネルハイトＨが高くなる。また、圧延方向と９０°方向および平行方向の角度における仮想線Ｘ、Ｙ上では、パネルＲが小さくなるため、この部分での素材の長さが不足がちになり、この位置ではカウンタシンク３が低くなり、パネルハイトＨも小さくなる。このような金型形状および成形工程を用いることで、本発明の蓋形状を得ることが出来る。また、成形加工する際、必要に応じて、アルミニウム合金板１１における成形金型が接触する部位に、潤滑剤を塗布してもよい。潤滑剤を塗布した場合、成形後に当該潤滑剤を揮発、洗浄等により除去させる必要がある。
【００４２】
以上説明したように、本発明に係る包装容器用蓋１は、カウンタシンク（環状溝）３を前記のような構造とすることにより、耐圧性を向上させることができる。また、アルミニウム合金板の圧延方向に対して４５°方向の強度が小さく変形しやすい部分に、図３（ａ）、（ｂ）に示すような、角だし部１０による角出し変形を起こさせず、代わりに圧延方向と９０°または平行な方向の素材強度が高い部分に角出し変形を生じさせることで、さらに内圧が作用し、角出し変形が成長する際にも、角出し部１０やチャックウォール部４の引張り応力が高くならず、素材（アルミニウム合金板）の破断が防止される。その結果、図４に示すような、缶胴と蓋１の巻締部が破壊されて、蓋１が缶胴から外れることで内容物が周囲に飛び散るブローオフの発生を防止することができる。
【実施例】
【００４３】
次に、本発明に係る包装容器用蓋について、本発明の要件を満たす実施例と本発明の要件を満たさない比較例とを比較して具体的に説明する。
【００４４】
まず、５１８２−Ｈ３９材のアルミニウム合金板を用い、表１に示す形状の蓋を作製した。この蓋を使用して、以下に示す耐圧試験を行った。
【００４５】
＜耐圧試験＞
空缶に蓋を巻締めた後、その口部側を切り落とし、圧力テスターにテスト缶をクランプセットし、バックリングするまでエアーで加圧して、バックリング（角出し）が発生するときの耐圧強度を測定した。なお、耐圧強度が７１０ｋＰａ（０．７１ＭＰａ）以上のものを耐圧性に優れると評価した。また、耐圧強度の判明後も引き続き加圧を継続し、図３（ｂ）に示す複数の角出し変形が生じるまで、あるいは巻き締め部の破断、ブローオフの発生等により試験続行不能になるまで試験した。この時の判定基準として、角出し部が４箇所以上（全周）発生し、巻き締め部の外れあるいは巻き締め部の破断が無かったものを（◎）、角出し部が２〜３箇所に発生し、巻き締め部の外れあるいは破断が生じたものを（○）、角出し部が１箇所に発生し、巻き締め部の外れあるいは巻き締め部の破断が生じたものを（△）、試験途中のいずれかの段階でブローオフを生じたものを×とした。
【００４６】
この耐圧試験の結果について、表１に示す。なお、表１において、本発明の構成を満たさないもの等については、数値に下線を引いて示す。
【００４７】
【表１】
2008273537.tif 000003
【００４８】
表１に示すように、実施例１、２は、いずれも、本発明の構成を満足しているため、角だし方向が圧延４５°方向を避け、０°方向に制御されていた。これにより、ブローオフや巻き締め部の破断等が起こらなかった。また、耐圧性に優れていた。
【００４９】
実施例３は、請求項１、３を満足するものの、パネルハイトが請求項２の下限値未満のため、角出し方向の制御と、ブローオフや巻き締め部の破断等の防止は出来たものの、耐圧強度は、実施例１、２よりも低い値となった。
【００５０】
実施例４は、請求項１、３を満足するものの、パネルハイトが請求項２の上限値を超えるため、成形時の形状不良から耐圧強度が実施例１、２よりも低い値になった。また角出し方向の制御は可能であったが、角出しが２個の状態で巻き締め部の外れが生じた。
【００５１】
実施例５は、請求項１、２を満足するものの、パネルハイトの比率が請求項３の下限値未満のため、耐圧強度が実施例１、２よりも低い値となった。また角出し方向の制御は可能であったが、角出しが２個の状態で巻き締め部に割れが生じた。
【００５２】
実施例６は、請求項１、２を満足するものの、パネルハイトの比率が請求項３の上限値を超えるため、成形時の形状不良から耐圧強度が実施例１、２よりも低い値となった。また角出し方向の制御は可能であったが、角出しが２個の状態で巻き締め部の外れが生じた。
【００５３】
一方、比較例１〜４は、パネルハイトが各方向において、すべて同一であるため、角だし方向が圧延４５°方向となっていた。また、このため、角出しが１個の状態で巻き締め部に割れ、あるいはブローオフが発生した。また、耐圧性が不良であった。
【００５４】
以上、本発明に係る包装容器用蓋について最良の実施の形態および実施例を示して詳細に説明したが、本発明の趣旨は前記した内容に限定されるものではない。なお、本発明の内容は、前記した記載に基づいて広く改変・変更等することができることはいうまでもない。
【図面の簡単な説明】
【００５５】
【図１】本発明に係る包装容器用蓋の構造を示す模式図であり、（ａ）は、蓋の上面形状を示す模式図、（ｂ）は、カウンタシンク近傍の拡大断面図、（ｃ）は、パネルハイトを示す模式図である。
【図２】本発明に係る包装容器用蓋のカウンタシンクの構造を示す模式図であり、圧延方向から見た蓋の断面模式図である。
【図３】蓋のバックリング状態を示す模式図であり、（ａ）は、１箇所の角出し部を形成したバックリング状態を示す模式図、（ｂ）は、蓋の全周で角だし部を形成したバックリング状態を示す模式図である。
【図４】包装容器がブローオフした状態を示す模式図である。
【図５】カウンタシンクを有する蓋の成形工程を示す模式図であり、（ａ）は、その周囲にチャックウォール部およびフランジカール部があらかじめ成形された金属板材（蓋）を金型にセットした状態を示す模式図、（ｂ）、（ｃ）は、カウンタシンクが成形される様子を示す模式図である。
【符号の説明】
【００５６】
１      包装容器用蓋（蓋）
２      パネル部
３      カウンタシンク（環状溝）
４      チャックウォール部
５      フランジカール部
５ａ    フランジカール部の内縁曲壁部分
５ｂ    フランジカール部の外縁曲壁部分
１０    角だし部
１１    アルミニウム合金板（蓋）
１２    カウンタシンク成形時の上金型
１３    カウンタシンク成形時の下金型
Ｈ      パネルハイト
Ｌ１、Ｌ２  アルミニウム合金板の圧延方向と４５°の角度で蓋の中心を通る仮想線
Ｏ      蓋の中心
Ｘ      アルミニウム合金板の圧延方向と９０°の角度で蓋の中心を通る仮想線
Ｙ      アルミニウム合金板の圧延方向と平行な角度で蓋の中心を通る仮想線
【図１】
2008273537.tif 000004
【図２】
2008273537.tif 000005
【図３】
2008273537.tif 000006
【図４】
2008273537.tif 000007
【図５】
2008273537.tif 000008